(57)【要約】      （修正有）【課題】ナノ結晶性酸化物ベース蛍光体材料、及びその製造方法を提供する。【解決手段】以下の段階を含む、ナノ結晶性酸化物ベースの蛍光体材料の製造方法。(a)少なくとも1種の前駆体材料を溶媒に溶解して溶液を形成する段階、(b)該前駆体材料を含むベシクルのエマルジョンを形成するのに十分な量で、鋳型剤を該溶液に添加する段階、(c)該ベシクルのエマルジョンに凝集剤を添加してベシクルの凝集を生じさせる段階、(d)該ベシクルを単離する段階、(e)該ベシクルを加熱して有機物質を除去し、酸化物前駆体を形成する段階、(f)該酸化物前駆体材料を結晶化温度で加熱してナノ結晶性酸化物ベースの蛍光体材料を形成する段階。このような蛍光体材料は散乱の低下をもたらし、その結果、照明用途に使用したときに効率が高まる。【選択図】図１
2006143993.tif 000002
【特許請求の範囲】
【請求項１】
（ａ）ある量の少なくとも１種の前駆体材料を溶媒に溶解して溶液を形成する段階であって、該前駆体材料が蛍光体材料を形成するのに適切である段階と、
（ｂ）該前駆体材料を含むベシクルのマイクロエマルジョンを形成するのに十分な量で、鋳型剤を、該溶液に添加する段階と、
（ｃ）該マイクロエマルジョンに凝集剤を添加して、ベシクルの凝集を生じさせる段階と、
（ｄ）該ベシクルを単離する段階と、
（ｅ）該ベシクルを加熱して、有機物質を除去し、酸化物前駆体材料を形成する段階と、
（ｆ）該酸化物前駆体材料を結晶化温度で加熱して、ナノ結晶性酸化物ベース蛍光体材料を形成する段階と
を含む、ナノ結晶性酸化物ベース蛍光体材料を製造する方法。
【請求項２】
前記鋳型剤が、両親媒性ポリマー、イオン性界面活性剤、非イオン性界面活性剤、及びこれらの組合せからなる群から選択される、請求項１記載の方法。
【請求項３】
前記鋳型剤がポリ（ビニルアルコール）である、請求項１記載の方法。
【請求項４】
前記ナノ結晶性酸化物ベース蛍光体材料が、量子分割蛍光体、ＵＶ発光蛍光体、可視発光蛍光体、及びこれらの組合せからなる群から選択される蛍光体である、請求項１記載の方法。
【請求項５】
前記前駆体材料が、電磁スペクトルの１２０ｎｍ〜５００ｎｍ領域内で吸収し、且つ電磁スペクトルの２２０ｎｍ〜７５０ｎｍ領域内で発光する酸化物ベース蛍光体材料のナノ結晶性粉末が得られるように選択される、請求項１記載の方法。
【請求項６】
溶液ベースの立体閉込め経路によって製造された、ナノ結晶性酸化物ベース蛍光体材料であって、該溶液ベースの立体閉込め経路が、
（ａ）ある量の少なくとも１種の前駆体材料を溶媒に溶解して溶液を形成する段階であって、該前駆体材料が蛍光体材料を形成するのに適切である段階と、
（ｂ）該前駆体材料を含むベシクルのマイクロエマルジョンを形成するのに十分な量で、鋳型剤を、該溶液に添加する段階と、
（ｃ）該マイクロエマルジョンに凝集剤を添加して、ベシクルの凝集を生じさせる段階と、
（ｄ）該ベシクルを単離する段階と、
（ｅ）該ベシクルを加熱して、有機物質を除去し、酸化物前駆体材料を形成する段階と、
（ｆ）該酸化物前駆体材料を結晶化温度で加熱して、ナノ結晶性酸化物ベース蛍光体材料を形成する段階と
を含む、ナノ結晶性酸化物ベース蛍光体材料。
【請求項７】
前記材料が量子分割蛍光体材料である、請求項６記載のナノ結晶性酸化物ベース蛍光体材料。
【請求項８】
前記ナノ結晶性酸化物ベース蛍光体材料が、約５ｎｍから約１００ｎｍの間の直径を有するクリスタリットを含む、請求項６記載のナノ結晶性酸化物ベース蛍光体材料。
【請求項９】
前記前駆体材料が、電磁スペクトルの１２０ｎｍ〜５００ｎｍ領域内を吸収し、且つ電磁スペクトルの２２０ｎｍ〜７５０ｎｍ領域内を発光する酸化物ベース蛍光体材料のナノ結晶性粉末が得られるように選択される、請求項６記載のナノ結晶性酸化物ベース蛍光体材料。
【請求項１０】
前記材料が、同様の組成の非ナノ結晶性材料に比べて散乱を低下させる、請求項６記載のナノ結晶性酸化物ベース蛍光体材料。
【発明の詳細な説明】
【技術分野】
【０００１】
本発明は、一般に、酸化物ベースの蛍光体材料を調製するための方法に関し、より詳細には、ナノメートル規模の酸化物ベースの蛍光体材料を調製するための、鋳型合成方法に関する。
【背景技術】
【０００２】
発光材料は、電磁（ＥＭ）スペクトルの、ある領域からの放射線を吸収し、電磁スペクトルの別の領域の放射線を発光するが、この発光は、そのエネルギーが一般に吸収よりも低いものである（即ちストークスシフト）。粉末形態の発光材料を一般に蛍光体と呼ぶが、透明な固形物の形をとる発光材料は、一般にシンチレータと呼ばれる。
【０００３】
２種の広範なクラスの発光材料が、一般に認められている。それらは、自己活性化発光材料と不純物活性化発光材料である。
【０００４】
自己活性化発光材料とは、純粋な結晶性ホスト材料が、高エネルギー光子を吸収することによって電子を励起状態まで上昇させ、そこから光子を発光することによって、電子をより低いエネルギー状態まで戻すものである。自己活性化発光材料は、電子がその励起状態又はより低いエネルギー状態で持つことのできる比較的広範なエネルギーが原因で、通常は広範な発光パターンを有する。そのため、所与の任意の励起された電子は、発光遷移の前後に持つ特定のエネルギーに応じて、その励起状態からより低いエネルギー状態へと遷移する間にかなり広範なエネルギーを発光することができる。
【０００５】
不純物活性化発光材料とは、通常、ある種の活性化剤（即ちドーパント）を含ませることによって非発光ホスト材料に変更を加えたものであり、この活性化剤は、典型的な場合、約２００百万分率（ｐｐｍ）から１千分率の範囲などの比較的低い濃度でホスト材料中に存在するものである。しかし、いくつかの材料は、最適化された光出力のために、数モル％又は数原子％の活性化剤イオンを必要とする。不純物活性化発光材料では、活性化剤イオンが、入射光子を直接吸収することができ、又は格子が入射光子を吸収し、吸収した光子エネルギーを活性化剤イオンに伝達することができる。
【０００６】
発光リン光材料は、水銀（Ｈｇ）ガスからのＵＶ発光が蛍光体材料に吸収され且つ可視光として発光される、蛍光照明の応用分野において、広範な用途が見出されている。このような蛍光体材料のその他の用途には、発光ダイオード（ＬＥＤ）によって発光された光の調整が含まれる。そのような調整により、単一タイプのＬＥＤを使用して白色光を発生させることができる。
【０００７】
単一の紫外線（ＵＶ）光子から２個の可視（ｖｉｓ）光子への変換であって、発光の量子効率が１（ｕｎｉｔｙ）を上回る結果をもたらす変換を、量子分割と呼ぶ。蛍光灯など、照明の応用分野で蛍光体として使用される量子分割材料が、非常に望ましい。適切な量子分割蛍光体は、基本的に全発光出力がより高いので、著しく明るい蛍光光源を生成することができるが、それは、市販の蛍光灯に現在使用されている伝統的な蛍光体によって効率的に吸収されない一部のＵＶ放射を、可視光に変換することができるからである。量子分割は、フッ化物及び酸化物をベースにした材料について、既に実証されている。ＹＦ３のマトリックス中に０．１％のＰｒ３＋を含む材料は、波長１８５ｎｍの放射線によって励起されると、吸収したＵＶ光子ごとに複数の可視光子を発生させることが示されている。この材料について測定された量子効率は、１４０％であり、したがって１を大幅に上回る。しかし、フッ化物ベースの化合物は、蛍光灯の蛍光体としての使用を可能にするほど十分な安定性がなく、それはこの化合物が、ＵＶ放射をもたらすためにそのような蛍光灯で使用される水銀蒸気と、反応することで知られているからである。そのような反応は、量子分割を示さない材料を形成する可能性がある。さらに、フッ化物ベースの材料の生成では、大量の、反応性が高く有毒なフッ化物ベースの材料を使用するので、実用上大きな難問が提示される。
【０００８】
ハロゲン化リン酸エステル蛍光体における光束維持は、カドミウム（Ｃｄ）の添加によって改善されてきた。しかし、Ｃｄを含有する材料に付随した高い毒性のため、そのような蛍光体の使用を除外した法律が制定されている。Ｚｎ２ＳｉＯ４：Ｍｎ２＋などの蛍光体の、光束維持及びランプ効率は、Ａｌ２Ｏ３やＹ２Ｏ３など、非放射性で安定性が高くバンドギャップの大きい材料でコーティングすることにより、改善されてきた。
【０００９】
より最近になって、蛍光照明の応用分野におけるフッ化物ベースの材料の欠点を克服する、酸化物ベースの量子分割蛍光体が開発されてきた。例えば、A.M.Srivastava他、「Luminescence of Pr3+ in SrAl12O19:
Observation of two photon luminescence in oxide lattice」、J.Luminescence、1997、71、pp.285-290;及び同一出願人による米国特許第５５７１４５１号及び第６６１３２４８号を参照されたい。そのような材料は、一般に、Ｐｒ３＋をドープしたアルミン酸塩又はホウ酸塩である。特に良好な量子分割蛍光体材料は、Ｐｒ３＋で活性化し且つＭｇ２＋で電荷補償した、アルミン酸ストロンチウムマグネシウムである。この蛍光体を、ＳｒＡｌ１２Ｏ１９：Ｐｒ，Ｍｇと略す。
【００１０】
上述の酸化物ベースの量子分割蛍光体は、ハロゲン化物ベースの量子分割蛍光体の制約の多くを克服するが、一般に、２５４ナノメートル（ｎｍ）の放射線を散乱させるのに十分大きい粒径を有しており、それによって、この蛍光体を使用している蛍光灯の効率が低下する可能性がある。
【特許文献１】米国特許第５５７１４５１号
【特許文献２】米国特許第６６１３２４８号
【発明の開示】
【発明が解決しようとする課題】
【００１１】
上記に鑑みて、クリスタリットのサイズがより小さく（例えば、ナノ結晶）且つコーティングがより薄いために散乱性が低下した蛍光体材料は、特に量子分割性の蛍光体である場合、非常に有益なものと考えられる。
【課題を解決するための手段】
【００１２】
本発明のいくつかの実施形態は、ナノ結晶性酸化物ベース蛍光体材料、及びこれを製造する方法を対象とする。典型的な場合、そのような方法は、前駆体をそのような蛍光体材料に変換するための立体閉込め（steric entrapment）経路を含む。
【００１３】
いくつかの実施形態で、ナノ結晶性酸化物ベース蛍光体材料は、自己活性化発光材料、不純物活性化（即ちドープされた）発光材料、及びこれらの組合せからなる群から選択される材料である。
【００１４】
いくつかの実施形態でナノ結晶性酸化物ベース蛍光体材料は、量子分割蛍光体、ＵＶ発光蛍光体、可視光発光蛍光体、及びこれらの組合せからなる群から選択される蛍光体である。
【００１５】
ナノ結晶性酸化物ベース蛍光体材料が量子分割蛍光体であるような実施形態では、そのような蛍光体材料が、１を超える量子効率を示す。この高い効率の結果、そのような蛍光体には、蛍光照明においてかなりの用途がある。
【００１６】
いくつか又はその他の実施形態で、そのようなナノ結晶性酸化物ベース蛍光体材料は、そのナノ結晶性によって散乱性の低下をもたらし、その結果、蛍光又はその他の照明用途で使用した場合に高い効率を示す。そのような本発明の蛍光体材料に関するその他の用途には、発光ダイオード（ＬＥＤ）素子との併用が含まれ、その場合蛍光体は、ＬＥＤの発光を調整するのに用いるが、これに限定するものではない。
【００１７】
一般に、ナノ結晶性酸化物ベース蛍光体材料を製造する方法は、本発明のいくつかの実施形態によれば、（ａ）少なくとも１種の前駆体材料の適切量を溶媒に溶解して溶液を形成する段階であって、該前駆体材料が蛍光体材料を形成するのに適切である段階と、（ｂ）前駆体材料を含むベシクルのマイクロエマルジョンを形成するのに十分な量で、鋳型剤を、溶液に添加する段階と、（ｃ）マイクロエマルジョンに凝集剤を添加して、ベシクルの凝集を生じさせる段階と、（ｄ）ベシクルを単離する段階と、（ｅ）ベシクルを加熱して、有機物質を除去し、酸化物前駆体材料を形成する段階と、（ｆ）酸化物前駆体材料を結晶化温度で加熱して、ナノ結晶性酸化物ベース蛍光体材料を形成する段階とを含む。
【００１８】
いくつかの実施形態で、この材料の結晶化及びクリスタリットのサイズは、Ｘ線回折（ＸＲＤ）、透過型電子顕微鏡法（ＴＥＭ）、及び電子エネルギー損失分光法（ＥＥＬＳ）を含めるがこれらに限定することのない様々な技法によって、確認することができる。いくつかの実施形態では、発光分光法を使用して、材料の光学的性質を確認する。
【００１９】
前述の事項は、下記の本発明の詳細な記述をより良く理解することができるように、本
発明の特徴の概略をかなり大まかに述べている。本発明の請求項の主題をなす、本発明の追加の特徴及び利点について、以下に述べる。
【００２０】
本発明及びその利点をより完全に理解するために、以下の記述を添付図面と併せて参照する。
【発明を実施するための最良の形態】
【００２１】
以下の記述では、本発明の実施形態が完全に理解されるよう、特定の量やサイズなど、特定の詳細について述べる。しかし本発明は、そのような特定の詳細なしに実施できることが、当業者には明らかであろう。多くの場合、そのような考慮事項などに関する詳細は、本発明の完全な理解を得るのに必要ではなく、また当業者のスキルの範囲内であるので、そのような詳細は省略されてきた。
【００２２】
図面を全体的に参照すると、その例示は、本発明の特定の実施形態を説明するためのものであり、本発明をその例示に限定しようとするものではないことが理解されよう。
【００２３】
本明細書で使用する用語のほとんどは、当業者により理解されるであろうが、それにも関わらず、本発明の理解に役立てるように以下の定義を示す。しかし、明確に定義されない場合、用語は、当業者によって現在受け入れられている意味を持つと解釈すべきであることを理解されたい。
【００２４】
本明細書で定義される「蛍光体」は、１つの波長又は波長範囲で電磁（ＥＭ）放射を吸収し、また別の、一般にはより低いエネルギーの波長又は波長範囲で放射線を発光する発光材料である。一般に、蛍光体は、粉末の形、又は融合した粉末の層の形をとる。そのような蛍光体は、本質的に発光性のものでよく、即ち「自己活性化蛍光体」でよく、又は蛍光体は、バルクマトリックス中にドーパント種を存在させることによって発光性にすることができ、即ち「不純物活性化蛍光体」でよい。
【００２５】
本明細書で定義され、また蛍光体材料に関する「量子分割」は、吸収された光子１個につき２個の光子の発光することを指す。したがって、そのような量子分割の挙動を示す蛍光体材料は、極めて高い発光効率を有することができる。そのような量子分割は、当技術分野で「量子切断」とも呼ばれている。
【００２６】
本明細書で定義される「ナノ結晶性」は、一般に、粉末（ばらばらな状態、又は融合状態）や多結晶性材料のような材料を指す、材料の属性であり、それ自体が必ずしもナノ規模の寸法を有する必要はなく、サイズが一般に約５００ｎｍよりも小さく、典型的な場合には約１００ｎｍよりも小さく、より典型的な場合には約６０ｎｍよりも小さい１次クリスタリットを含む。
【００２７】
本明細書で定義され、また蛍光体材料に関する「酸化物ベース」とは、バルクマトリックスが、大部分は金属酸化物組成物である材料を指す。
【００２８】
本明細書で定義される「マイクロエマルジョン」は、ミクロン又はより小さいサイズの量（粒子）の材料を溶媒に懸濁させた懸濁液であり、この材料は、固体又は液体状態にあって、不溶性又は非混和性と見なされるように、溶媒とは十分異なる表面エネルギーを有するものである。典型的な場合、そのようなマイクロエマルジョンは、乳化剤(例えば界面活性剤)により形成され且つ／又は安定化する。多くのマイクロエマルジョンは、比較的無極性の化学種を水中に分散させることによって形成されるが、極性を有する化学種（例えば水）を、無極性溶媒に分散させることもできる。後者のシナリオは、「逆マイクロエマルジョン」として知られている。同様に、「コロイド」又は「コロイド懸濁液」は、懸濁液が光を散乱させないようなマイクロエマルジョンである。界面活性剤を使用して、マイクロエマルジョン又はコロイドを安定させる場合、一般に、「ミセル」、即ち外部の表面エネルギーが内部の表面エネルギーとは異なっている球状アセンブリを形成することによって、安定させる。場合によっては、マイクロエマルジョン又はコロイドは、溶媒及び界面活性剤の化学種のみ含み、それが「ベシクル」へと自己組織化する。
【００２９】
本発明のいくつかの実施形態は、ナノ結晶性酸化物ベース蛍光体材料、及びその製造方法を対象とする。典型的な場合、そのような方法は、全気体をそのような蛍光体材料に変換するために、立体閉込め経路を含む。
【００３０】
いくつかの実施形態で、ナノ結晶性酸化物ベース蛍光体材料は、自己活性化発光材料、不純物活性化発光材料、及びこれらの組合せからなる群から選択される材料である。
【００３１】
いくつかの実施形態で、ナノ結晶性酸化物ベース蛍光体材料は、量子分割蛍光体、ＵＶ発光蛍光体、可視光発光蛍光体、及びこれらの組合せからなる群から選択される蛍光体である。
【００３２】
量子分割ナノ結晶性酸化物ベース蛍光体材料の例には、ＬａＢ３Ｏ６：Ｐｒ３＋；（Ｇｄ，Ｙ）Ｂ３Ｏ６：Ｐｒ３＋；（Ｓｒ，Ｃａ）Ａｌ１２Ｏ１９：Ｐｒ３＋；（Ｌａ，Ｇｄ，Ｙ）ＭｇＢ５Ｏ１０：Ｐｒ３＋；ＳｒＢ４Ｏ７：Ｐｒ３＋；ＣａＭｇＡｌ１１．３３Ｏ１９：Ｐｒ３＋；ＣａＭｇＡｌ１４Ｏ２３：Ｐｒ３＋；ＬａＢ３Ｏ６：Ｐｒ３＋，Ｐｂ２＋；（Ｇｄ，Ｙ）Ｂ３Ｏ６：Ｐｒ３＋，Ｐｂ２＋；（Ｓｒ，Ｃａ）Ａｌ１２Ｏ１９：Ｐｒ３＋，Ｐｂ２＋；（Ｌａ，Ｇｄ，Ｙ）ＭｇＢ５Ｏ１０：Ｐｒ３＋，Ｐｂ２＋；ＳｒＢ４Ｏ７：Ｐｒ３＋，Ｐｂ２＋；ＣａＭｇＡｌ１１．３３Ｏ１９：Ｐｒ３＋，Ｐｂ２＋；ＣａＭｇＡｌ１４Ｏ２３：Ｐｒ３＋，Ｐｂ２＋；ＬａＢ３Ｏ６：Ｐｒ３＋，Ｐｂ２＋，Ｂｉ３＋；（Ｇｄ，Ｙ）Ｂ３Ｏ６：Ｐｒ３＋，Ｐｂ２＋，Ｂｉ３＋；（Ｓｒ，Ｃａ）Ａｌ１２Ｏ１９：Ｐｒ３＋，Ｐｂ２＋，Ｂｉ３＋；（Ｌａ，Ｇｄ，Ｙ）ＭｇＢ５Ｏ１０：Ｐｒ３＋，Ｐｂ２＋，Ｂｉ３＋；ＳｒＢ４Ｏ７：Ｐｒ３＋，Ｐｂ２＋，Ｂｉ３＋；ＣａＭｇＡｌ１１．３３Ｏ１９：Ｐｒ３＋，Ｐｂ２＋，Ｂｉ３＋；ＣａＭｇＡｌ１４Ｏ２３：Ｐｒ３＋，Ｐｂ２＋，Ｂｉ３＋；及びこれらの組合せが含まれ、このような例示的な化学種をバルク酸化物：ドーパントの形で示すが、これらに限定するものではない。
【００３３】
ＵＶ発光ナノ結晶性酸化物ベース蛍光体材料の例には、ＬａＰＯ４：Ｐｒ３＋；ＬａＢＯ３：Ｐｒ３＋；ＹＢＯ３：Ｐｒ３＋；ＧｄＢＯ３：Ｐｒ３＋；ＬｕＢＯ３：Ｐｒ３＋；ＹＰＯ４：Ｐｒ３＋；ＧｄＰＯ４：Ｐｒ３＋；Ｙ２ＳｉＯ５：Ｐｒ３＋；ＹＰＯ４：Ｂｉ３＋；ＬｕＰＯ４：Ｂｉ３＋；ＬａＰＯ４：Ｐｒ３＋，Ｐｂ２＋；ＬａＢＯ３：Ｐｒ３＋，Ｐｂ２＋；ＹＢＯ３：Ｐｒ３＋，Ｐｂ２＋；ＧｄＢＯ３：Ｐｒ３＋，Ｐｂ２＋；ＬｕＢＯ３：Ｐｒ３＋，Ｐｂ２＋；ＹＰＯ４：Ｐｒ３＋，Ｐｂ２＋；ＧｄＰＯ４：Ｐｒ３＋，Ｐｂ２＋；Ｙ２ＳｉＯ５：Ｐｒ３＋，Ｐｂ２＋；ＹＰＯ４：Ｂｉ３＋，Ｐｂ２＋；ＬｕＰＯ４：Ｂｉ３＋，Ｐｂ２＋；ＬａＰＯ４：Ｐｒ３＋，Ｐｂ２＋，Ｂｉ３＋；ＬａＢＯ３：Ｐｒ３＋，Ｐｂ２＋，Ｂｉ３＋；ＹＢＯ３：Ｐｒ３＋，Ｐｂ２＋，Ｂｉ３＋；ＧｄＢＯ３：Ｐｒ３＋，Ｐｂ２＋，Ｂｉ３＋；ＬｕＢＯ３：Ｐｒ３＋，Ｐｂ２＋，Ｂｉ３＋；ＹＰＯ４：Ｐｒ３＋，Ｐｂ２＋，Ｂｉ３＋；ＧｄＰＯ４：Ｐｒ３＋，Ｐｂ２＋，Ｂｉ３＋；Ｙ２ＳｉＯ５：Ｐｒ３＋，Ｐｂ２＋，Ｂｉ３＋；ＹＰＯ４：Ｐｒ３＋，Ｂｉ３＋，Ｐｂ２＋；ＬｕＰＯ４：Ｐｒ３＋，Ｂｉ３＋，Ｐｂ２＋；（Ｃａ，Ｍｇ，Ｓｒ）ＳＯ４：Ｐｂ２＋；ＣａＬｉ２ＳｉＯ４：Ｐｂ２＋；（Ｃａ，Ｂａ，Ｓｒ）ＳｉＯ３：Ｐｂ２＋；Ｂａ（Ｙ，Ｇｄ，Ｌｕ）Ｂ９Ｏ１６：Ｂｉ３＋；ＹＯＦ：Ｂｉ３＋；（Ｇｄ，Ｙ）ＯＦ：Ｂｉ３＋，Ｐｒ３＋；（Ｙ，Ｇｄ）３Ａｌ５Ｏ１２：Ｂｉ３＋；及びこれらの組合せが含まれるが、これらに限定するものではない。
【００３４】
可視光発光ナノ結晶性酸化物ベース蛍光体材料の例には、ＢａＭｇ２Ａｌ１６Ｏ２７：Ｅｕ２＋；ＣｅＭｇＡｌ１１Ｏ１９：Ｔｂ３＋；Ｙ２Ｏ３：Ｅｕ３＋；（Ｂａ，Ｓｒ，Ｃａ）５（ＰＯ４）３（Ｃｌ，Ｆ，ＯＨ）：Ｅｕ２＋；（Ｂａ，Ｓｒ，Ｃａ）ＭｇＡｌ１０Ｏ１７：Ｅｕ２＋；（Ｂａ，Ｓｒ，Ｃａ）ＢＰＯ５：Ｅｕ２＋；Ｓｒ４Ａｌ１４Ｏ２５：Ｅｕ２＋；ＢａＡ１８Ｏ１３：Ｅｕ２＋；２ＳｒＯ・０．８４Ｐ２Ｏ５・０．１６Ｂ２Ｏ３：Ｅｕ２＋；ＭｇＷＯ４；ＢａＴｉＰ２Ｏ８；ＬａＰＯ４：Ｃｅ３＋，Ｔｂ３＋；ＧｄＭｇＢ５Ｏ１０：（Ｃｅ３＋，Ｔｂ３＋，Ｍｎ２＋）；ＧｄＭｇＢ５Ｏ１０：（Ｃｅ３＋，Ｔｂ３＋）；（Ｔｂ，Ｙ，Ｌｕ，Ｌａ，Ｇｄ）３（Ａｌ，Ｇａ）５Ｏ１２：Ｃｅ３＋；（Ｂａ，Ｓｒ，Ｃａ）５（ＰＯ４）３（Ｃｌ，Ｆ，ＯＨ）：（Ｅｕ２＋，Ｍｎ２＋，Ｓｂ３＋）；（Ｙ，Ｇｄ，Ｌａ，Ｌｕ，Ｓｃ）２Ｏ３：Ｅｕ３＋；（Ｙ，Ｇｄ，Ｌａ，Ｉｎ，Ｌｕ，Ｓｃ）ＢＯ３：Ｅｕ３＋；（Ｙ，Ｇｄ，Ｌａ）（Ａｌ，Ｇａ）Ｏ３：Ｅｕ３＋；（Ｂａ，Ｓｒ，Ｃａ）（Ｙ，Ｇｄ，Ｌａ，Ｌｕ）２Ｏ４：Ｅｕ３＋；（Ｙ，Ｇｄ）Ａｌ３Ｂ４Ｏ１２：Ｅｕ３＋；単斜晶系Ｇｄ２Ｏ３：Ｅｕ３＋；（Ｇｄ，Ｙ）４（Ａｌ，Ｇａ）２Ｏ９：Ｅｕ３＋；（Ｃａ，Ｓｒ）（Ｇｄ，Ｙ）３（Ｇｅ，Ｓｉ）Ａｌ３Ｏ９：Ｅｕ３＋；ＧｄＭｇＢ５Ｏ１０：（Ｃｅ３＋，Ｍｎ２＋）；３．５ＭｇＯ・０．５ＭｇＦ２・ＧｅＯ２：Ｍｎ４＋；及びこれらの組合せが含まれるが、これらに限定するものではない。
【００３５】
ある特定の実施形態で、ナノ結晶性酸化物ベース蛍光体材料は、式Ｓｒ１−ＸＰｒＸＡｌ１２−ＸＭｇＸＯ１９であって、０＜Ｘ≦０．２０である式を有する化合物である。このような材料は、既知の量子分割蛍光体である。
【００３６】
酸化物ベース量子分割蛍光体材料のナノ結晶性粉末は、直径が一般に約５ｎｍから約５００ｎｍの間であり、典型的な場合は約５ｎｍから約１００ｎｍの間であり、より典型的な場合は約５ｎｍから約６０ｎｍの間である１次クリスタリットを含む。
【００３７】
ナノ結晶性酸化物ベース蛍光体材料が量子分割蛍光体である実施形態では、そのような蛍光体材料が、１を超える量子効率を示す。この高い効率の結果、そのような蛍光体は、蛍光照明においてかなりの用途がある。
【００３８】
いくつかの実施形態で、本発明は、酸化物ベース量子分割及び真空紫外（ＶＵＶ）変換蛍光体組成物を対象とし、そのクリスタリットのサイズは、一般に、少なくとも１つの特定の次元で約１００ｎｍよりも小さく、典型的な場合、少なくとも１つの特定の次元におけるクリスタリットのサイズが約８０ｎｍよりも小さく、より典型的な場合、少なくとも１つの特定の次元におけるクリスタリットのサイズが約５０ｎｍよりも小さい。
【００３９】
いくつかの又はその他の実施形態で、そのようなナノ結晶性酸化物ベース蛍光体材料は、そのサイズによって散乱の低下をもたらし、その結果、蛍光又はその他の照明の用途に使用したときに、より高い効率をもたらす。そのような本発明の蛍光体材料に関するその他の用途には、発光ダイオード（ＬＥＤ）素子との併用が含まれ、蛍光体はＬＥＤの発光を調整するのに役立つが、これらに限定するものではない。
【００４０】
図１を参照すると、本発明のいくつかの実施形態によるナノ結晶性酸化物ベース蛍光体材料を製造する方法は、一般に、（段階１００１）少なくとも１種の前駆体材料の適切量を溶媒に溶解して溶液を形成する段階であって、該前駆体材料が蛍光体材料を形成するのに適切である段階と、（段階１００２）前駆体材料を含むベシクルのマイクロエマルジョンを形成するのに十分な量で、鋳型剤を、溶液に添加する段階と、（段階１００３）マイクロエマルジョンに凝集剤を添加して、ベシクルの凝集を生じさせる段階と、（段階１００４）ベシクルを単離する段階と、（段階１００５）ベシクルを加熱して、有機物質を除去し、酸化物前駆体材料を形成する段階と、（段階１００６）酸化物前駆体材料を結晶化温度で加熱して、ナノ結晶性酸化物ベース蛍光体材料を形成する段階とを含む。
【００４１】
いくつかの実施形態で、前駆体材料は、電磁スペクトルの１２０ｎｍから５００ｎｍの領域を吸収し、且つ電磁スペクトルの２２０ｎｍから７５０ｎｍの領域を発光する、酸化物ベース蛍光体材料のナノ結晶性粉末が得られるように選択される。
【００４２】
いくつかの実施形態で、前駆体材料は、式Ｓｒ１−ＸＰｒＸＡｌ１２−ＸＭｇＸＯ１９であって、０＜Ｘ≦２０である式を有する酸化物ベース量子分割蛍光体材料のナノ結晶性粉末が得られるように、Ａｌ（ＮＯ３）３・９Ｈ２Ｏ、Ｐｒ（ＮＯ３）３・６Ｈ２Ｏ、ＭｇＣｌ２、Ｓｒ（ＮＯ３）２（無水）、Ｍｇ（ＮＯ３）２・６Ｈ２Ｏ、ＡｌＣｌ３（無水）、ＳｒＣｌ２・６Ｈ２Ｏ、ＰｒＣｌ３・６Ｈ２Ｏ、及びこれらの組合せからなる群から選択される。
【００４３】
適切な溶媒には、水、エタノール、メタノール、プロパノール、ブタノール、及びこれらの組合せが含まれるが、これらに限定するものではない。いくつかの実施形態で、溶媒混合物は、極性を変化させ／適合させるように、酢酸やギ酸、ホルムアミド、アセトン、メチルエチルケトン、酢酸エチル、アセトニトリル、Ｎ，Ｎ−ジメチルホルムアミド、及びジメチルスルホキシドなどのその他の極性の低い溶媒を含むことができる。溶媒の選択は、一般に、前駆体材料及び処理中に用いる鋳型剤に応じて決まる。いくつかの実施形態では、溶媒が水である場合、添加剤及び／又は前駆体材料が、溶液を酸性にする。
【００４４】
典型的な場合、前駆体材料は、１種又は複数の塩の化学種を含む。そのような塩の化学種は、金属のハロゲン化物、リン酸塩、硫酸塩などを介して金属成分を提供することができる。リン酸塩や硫酸塩、硝酸塩などの塩は、酸化物成分も提供することができる。多くのその他の塩の組合せが存在する。いくつかの実施形態で、蛍光体生成物の化学量論は、前駆体材料が適切な量で確実に添加されることにより、段階１００１で確立される。
【００４５】
段階１００２で使用される適切な鋳型剤は、ベシクルのマイクロエマルジョンが得られるよう、集合させて溶媒中にベシクルを形成することが可能な任意の化学種を含む。一般に、鋳型剤は、両親媒性ポリマー、イオン性界面活性剤、非イオン性界面活性剤、及びこれらの組合せからなる群から選択される。適切な両親媒性ポリマーには、ポリ（ビニルアルコール）が含まれるが、これに限定するものではない。適切なイオン性界面活性剤には、硫酸塩やスルホン酸塩、リン酸塩、カルボン酸塩などの陰イオン界面活性剤と；アルキルアンモニウム塩やジェミニ型界面活性剤［S.K.Hait他、「Gemini surfactants: A Distinct class of self-assembling
molecules」、Current Science、2002、82、pp.1101-1111］、セチルビペリジニウム塩、ビチェイン（bichain）塩などの陽イオン界面活性剤と；これらの組合せが含まれるが、これらに限定するものではない。適切な非イオン性界面活性剤には、極性非イオン性界面活性剤、無極性非イオン性界面活性剤、及びこれらの組合せが含まれるが、これらに限定するものではない。
【００４６】
いくつかの実施形態で、マイクロエマルジョンは、逆マイクロエマルジョンである。いくつかの又はその他の実施形態で、ベシクルは、ミセル又は逆ミセルである。
【００４７】
段階１００３で使用される適切な凝集剤は、ベシクルのマイクロエマルジョンを不安定にすることが可能な任意の化学種を含む。例示的な凝集剤には、ＮＨ４ＯＨ、ＮＡＯＨ、ＫＯＨ、ＬｉＯＨ、水酸化テトラメチルアンモニウム（ＴＭＡＨ）、及びこれらの組合せが含まれるが、これらに限定するものではない。
【００４８】
一般に、ベシクルの単離（段階１００４）では、ベシクルをバルク溶媒から単離する。適切な単離技法には、蒸発、濾過、遠心単離、及びこれらの組合せが含まれるが、これらに限定するものではない。単離技法は、この単離技法を行った後に、前駆体材料と結合したままにすることが可能なものが、適切である。
【００４９】
酸化物前駆体材料を形成するためのベシクルの加熱（段階１００５）は、一般に、約１００℃から約８００℃の間の温度で行う。そのような加熱は、有機物質を除去して酸化物前駆体材料を形成するのに役立つ。有機物の一部は、揮発性である場合、蒸発させることができる。その他の有機物は、空気中でベシクルを加熱することにより（即ち、calcining:か焼）、ＣＯ２として除去される。
【００５０】
ナノ結晶性酸化物ベース蛍光体材料を形成するための、結晶化温度での酸化物前駆体材料の加熱（段階１００６）は、一般に、約２００℃から約１４００℃の間の温度で行う。
【００５１】
いくつかの実施形態では、ナノ結晶性酸化物ベース蛍光体材料を形成するために結晶化温度で酸化物前駆体材料を加熱する前に、任意選択のミリング段階を実施する。いくつかのそのような実施形態で、そのようなミリングは、耐火性ミリングボール（例えばＡｌ２Ｏ３）を用いて行う。
【００５２】
いくつかの実施形態で、材料のサイズは、Ｘ線回折（ＸＲＤ）、透過型電子顕微鏡法（ＴＥＭ）、及び電子エネルギー損失分光法（ＥＥＬＳ）を含むがこれらに限定することのない様々な技法によって、確認することができる。いくつかの実施形態では、発光分光法を使用して、材料の光学的性質を確認する。
【００５３】
いくつかの実施形態で、本発明は、新規なナノ結晶性コーティング付き蛍光体システムを導入することにより、光出力を改善し、蛍光灯のルーメン低下を減少させる。特に、水銀放電の１８５ｎｍ放射線に曝露された蛍光灯を、最も劇的に改善することができる。この１８５ｎｍ放射線を吸収するが、水銀放電の２４５ｎｍ放射線を透過させる蛍光体粒子のナノ規模のコーティングは、全体的なランプ効率と共に光束維持も同時に改善することができる。これは、１８５ｎｍ入力から変換されたＵＶ又は可視光放射線が、ナノ規模の層によって発光されることにより生ずる。量子分割蛍光体は、この役割を果たすのに理想的な材料であるが、１８５ｎｍ照射を２５０ｎｍ範囲（現行の蛍光体が吸収する）の放射線に効率的に変換する蛍光体も、全体的なランプ効率を改善することができる。しかし、新しい蛍光体コーティングは、ルーメン低下を避けるために、既存の蛍光体により吸収された入射する２５４ｎｍ放射線を、散乱させてはならない。
【００５４】
上述のように、いくつかの特定の実施形態で、本発明は、酸化物ベース量子分割蛍光体の調製方法を対象とし、この方法は、酸化物粒子の立体閉込めのためのポリマーを使用する、鋳型合成を含む。そのような立体閉込め法は、後続の熱分解プロセスで形成されるときに粒子を単離することによって、粒径の制御を行うことができる。慎重に水を蒸発させて有機物をか焼した後、得られた粉末を、所望の量子分割酸化物層を形成するのに必要な様々な温度と時間の組合せで加熱する。
【００５５】
本発明のいくつかの実施形態の処理経路は、酸化物ベースのＶＵＶ変換及び量子分割蛍光体の、ナノ結晶性粉末の合成を提供する。上記で述べた、量子分割蛍光体は活性コーティングとして働き、１８５ｎｍ放射線を吸収すると共に、下に在る蛍光体層をさらに励起し又は蛍光灯の可視波長出力を増大させるのに適切な波長の光を発光することになる。コーティングの厚さはナノ規模であるので、２５４ｎｍ放射線の散乱を回避することができ、ルーメン効率を効率的に増大させることができる。
【００５６】
本発明は、少なくともいくつかの実施形態で、酸化物ベースナノ結晶性量子分割蛍光体及びＶＵＶ変換蛍光体の、低コストで再現性があり拡大縮小可能な処理を提供する。しかし本発明は、量子分割組成物の、活性ナノ規模コーティングに限定するものではない。そのような方法は、様々なその他の酸化物ベース組成物に使用できることが、当業者に理解されよう。
【００５７】
いくつかの実施形態で、本明細書に記述される蛍光体は、Ｈｇ又はＸｅ放電に基づく蛍光灯や、誘電体バリア放電ランプ、冷陰極コンパクト蛍光灯、又は蛍光体の下方変換を使用する発光ダイオード（有機又は無機）など、様々な照明機器に使用することができる。さらに、これらの蛍光体は、陰極線励起を使用するディスプレイの適用分野でも使用することができる。
【００５８】
以下の実施例は、本発明の特定の実施形態を実証するために記載する。当業者なら、下記の実施例に開示された方法は、単に本発明の例示的な実施形態を示すだけであることを理解されたい。しかし当業者なら、本発明の開示に照らし、記述される特定の実施形態に多くの変更を加えることができ、それでもなお本発明の精神及び範囲から逸脱することなく同様の又は類似の結果が得られることを、理解すべきである。
【００５９】
［実施例１］
【００６０】
この実施例は、本発明の少なくともいくつかの実施形態による、酸化物ベース量子分割蛍光体材料（ＳｒＡｌ１２Ｏ１９：Ｐｒ，Ｍｇ）の調製及び特徴付けを例示するのに役立ち、処理後のＸ線回折（ＸＲＤ）測定では、この方法により、クリスタリットのサイズが約５０ｎｍのナノ結晶性粉末が得られることが実証された。光学的な特徴付けでは、ナノ結晶性粉末に量子分割効果があることが確認された。
【００６１】
ＳｒＡｌ１２Ｏ１９：１％Ｐｒ，Ｍｇの１回分の処理分量１０ｇを、立体閉込め経路を使用して調製した。化学量論量のＳｒ（ＮＯ３）２、Ａｌ（ＮＯ３）３・９Ｈ２Ｏ、Ｐｒ（ＮＯ３）３・６Ｈ２Ｏ、及びＭｇＣｌ２を、脱イオン水１００ｃｍ３に、１時間絶え間なく撹拌しながら溶解し、その後、５重量％のポリ（ビニルアルコール）（１１５，０００Ｍｗ）溶液を続けて添加した。得られた混合溶液は、ＮＨ４ＯＨ（２８〜３０％）溶液１００ｃｍ３を１滴ずつ添加することによって、沈殿させた。得られた材料を磁器トレイに移し、２４時間、赤外線加熱ランプ下に置いた。乾燥した材料を集め、アルミナのるつぼに移し、最初に４００℃で４時間、空気の存在下で処理した。サンプルには、このサンプル中に存在する有機物質の不完全な分解が原因で、肉眼で見ることのできる灰色領域が在った。このサンプルを、引き続き４５０℃、５００℃、及び５５０℃で、同様の時間にわたり且つ同様の雰囲気中で加熱した。肉眼で見ることのできる不均質性は依然として存在するので、このサンプルを取り出し、高密度／高純度Ａｌ２Ｏ３粉砕媒体を使用してイソプロパノール中で６時間ミリングにかけ、その後、空気中で４時間、６００℃でか焼した。この段階が終了すると、この１回分の処理分量は、目に見えるような灰色部分を示さず、完全に白色であった。次いで相形成を最適化するため、少量の一定分量を取り出し、８００℃、１０００℃、１２００℃、及び１４００℃で４時間、空気中で処理した。各か焼段階で、少量の一定分量のサンプルを取り出し、粉末Ｘ線回折によって特徴付けを行った。
【００６２】
粉末Ｘ線回折は、ＮｉフィルタＣｕＫα放射線を利用するＢｒｕｋｅｒ  Ｄ８  Ａｄｖａｎｃｅ  Ｘ線回折装置と、アパーチャスリット、散乱放射線スリット、及び検出器スリットとしてそれぞれ１ｍｍ、１ｍｍ、及び０．１ｍｍの固定スリットを備えたシンチレーション検出器とを使用して、選択されるサンプルについて実施した。この機器を、３０°〜４０°領域内のθ−２θ幾何形状で操作したが、このときのステップサイズは０．０２度であり、ステッピング速度は５秒ごとに１ステップであった。ＮＩＳＴで認定された６６０ａ  ＬａＢ６標準物質を使用して、ピークの広がりに対するこの機器の寄与率を決定した。平均クリスタリットサイズは、Ｓｃｈｅｒｒｅｒの式を使用して得た［例えば、B.D.Cullity、Elements of X-Ray Diffraction、第2版(Boston: Addison-Wesley、1978)、p.102参照］。
【００６３】
最高１０００℃程度までの温度で、Ｘ線粉末回折は、大部分が非晶質材料であることを示し、痕跡量のナノサイズのＡｌ２Ｏ３及びＳｒＣＯ３が存在している（図２参照）。１２００℃では、Ｘ線粉末回折により、かなりの反応が生じたこと、また所望のＳｒＡｌ１２Ｏ１９：１％Ｐｒ，Ｍｇ相のものである反射が８１ｎｍのクリスタリットサイズで検出されたことが、明らかになった。少量の未反応のＳｒＡｌ４Ｏ７及びＡｌ２Ｏ３（図２に、矢印で示す）は、サンプル中に残ったままであった。温度を１４００℃に上昇させることによって、ＳｒＡｌ１２Ｏ１９：１％Ｐｒ，Ｍｇ相の比率がかなり上昇し、ほぼ相が純粋（ｐｈａｓｅ−ｐｕｒｅ）なサンプルが得られた。クリスタリットのサイズは、ごく僅かに８９ｎｍまで増大しただけであった。
【００６４】
上記生成された材料について得られた発光スペクトルでは、２００ｎｍ励起下でのＰｒ３＋ １Ｓ０発光が明らかにされ（４ｆ２→４ｆ５ｄ）、これはＰｒ３＋量子分割に関する極めて重要なサインであった（図３）。上述の鋳型剤を使用して生成された粉末の、透過型電子顕微鏡法（ＴＥＭ）画像、及びそれに関する電子エネルギー損失分光法（ＥＥＬＳ）の測定は、厚さが５０ｎｍよりも薄いことを示しており、これを図４及び５に示すが、図５は、図４内のより大きく拡大した領域を示す。
【００６５】
一般に、本発明の実施形態は、ナノ結晶性酸化物ベース蛍光体材料と、その製造方法を対象とする。典型的な場合、そのような方法は、前駆体をそのような蛍光体材料に変換するための立体閉込め経路を含む。いくつかの実施形態で、ナノ結晶性酸化物ベース蛍光体材料は、量子分割蛍光体である。いくつかの又はその他の実施形態で、そのようなナノ結晶性酸化物ベース蛍光体材料は散乱の低下をもたらし、その結果、照明用途で使用したときに効率が高まる。
【００６６】
上述の実施形態に関する上述の構造、機能、及び操作のいくつかは、本発明を実施するのに必ずしも必要ではなく、例示的な実施形態を完全にするためだけにこの記載に含まれることが、理解されよう。さらに、上述の参照特許及び刊行物に記載される特定の構造、機能、及び操作は、本発明と併せて実施することができるが、その実施に必要不可欠ではないことが理解されよう。したがって本発明は、添付の請求項によって定義されるような本発明の精神及び範囲から実際に逸脱することなく、具体的に記述されたものとは異なるものを実施することができると理解すべきである。また、本願の特許請求の範囲に記載した事項は、明細書に組み込まれ、明細書の記載事項の一部となる。
【図面の簡単な説明】
【００６７】
【図１】本発明のいくつかの実施形態による、ナノ結晶性酸化物ベース蛍光体材料を製造する全体的な方法を示す流れ図である。
【図２】２００℃おきに４００℃〜１４００℃でか焼したＳｒＡｌ１２Ｏ１９：１％Ｐｒ，Ｍｇの、Ｘ線粉末回折プロットであり、ＳｒＡｌ４Ｏ７及びＡｌ２Ｏ３不純物を矢印で示した図である。
【図３】本発明の実施形態による、ナノ結晶性酸化物ベース量子分割蛍光体材料に関して得られた発光スペクトルが示され、２００ｎｍ励起でのＰｒ３＋１Ｓ０発光（４ｆ２→４ｆ５ｄ）、即ちＰｒ３＋量子分割の決定的サインが明らかな図である。
【図４】本発明の実施形態による、ナノ結晶性酸化物ベース量子分割蛍光体材料の、ＴＥＭ画像である。
【図５】図４に示される、ナノ結晶性酸化物ベース量子分割蛍光体材料の、別のＴＥＭ画像であり、より高い倍率で獲得した画像である。
【図１】
2006143993.tif 000003
【図２】
2006143993.tif 000004
【図３】
2006143993.tif 000005
【図４】
2006143993.tif 000006
【図５】
2006143993.tif 000007
【外国語明細書】
2006143993000001.pdf